(57)【特許請求の範囲】
【請求項１】
リチウムチタン酸化物を含む負極と、前記負極表面に直接形成された下記化学式１で表示される化合物を含む保護膜と、を含み、
前記負極と保護膜との厚み比は、０．００１：１ないし１，０００：１である、保護負極：
Ｌｉ１＋ＸＭＸＡ２−ＸＳｉＹＰ３−ＹＯ１２     …化学式１
前記化学式１で、Ｍは、アルミニウム（Ａｌ）、鉄（Ｆｅ）、インジウム（Ｉｎ）、スカンジウム（Ｓｃ）及びクロム（Ｃｒ）からなる群から選択された一つ以上であり、
Ａは、ゲルマニウム（Ｇｅ）、スズ（Ｓｎ）、ハフニウム（Ｈｆ）及びジルコニウム（Ｚｒ）からなる群から選択された一つ以上であり、
Ｘは、０ないし１の数であり、
Ｙは、０ないし１の数である。
【請求項２】
前記化学式１で表示される化合物が、
下記化学式２で表示される化合物であることを特徴とする請求項１に記載の保護負極：
Ｌｉ１＋ＸＡｌＸＧｅ２−Ｘ（ＰＯ４）３     …化学式２
前記化学式２でＸは、０ないし１の数である。
【請求項３】
前記化学式１で表示される化合物が、
Ｌｉ１．３Ａｌ０．３Ｇｅ１．７（ＰＯ４）３、Ｌｉ１．４Ａｌ０．４Ｇｅ１．６（ＰＯ４）３、Ｌｉ１．５Ａｌ０．５Ｇｅ１．５（ＰＯ４）３、Ｌｉ１．６Ａｌ０．６Ｇｅ１．４（ＰＯ４）３またはＬｉ１．７Ａｌ０．７Ｇｅ１．３（ＰＯ４）３であることを特徴とする請求項１または２に記載の保護負極。
【請求項４】
前記リチウムチタン酸化物が、下記化学式３で表示される化合物であることを特徴とする請求項１〜３の何れか一項に記載の保護負極：
Ｌｉ４＋ａＴｉ５−ｂＭ’ｃＯ１２−ｄ   …化学式３
前記化学式３で、−０．２≦ａ≦０．２、−０．３≦ｂ≦０．３、０≦ｃ≦０．３、−０．３≦ｄ≦０．３であり、
Ｍ’は、１族ないし６族、８族、１２族ないし１５族元素からなる群から選択された一つ以上である。
【請求項５】
前記リチウムチタン酸化物が、
Ｌｉ４Ｔｉ５Ｏ１２であることを特徴とする請求項１〜４の何れか一項に記載の保護負極。
【請求項６】
前記リチウムチタン酸化物が、Ｌｉ４Ｔｉ５Ｏ１２またはＬｉ７Ｔｉ５Ｏ１２であり、
前記化学式１で表示される化合物が、Ｌｉ１．３Ａｌ０．３Ｇｅ１．７（ＰＯ４）３、Ｌｉ１．４Ａｌ０．４Ｇｅ１．６（ＰＯ４）３、Ｌｉ１．５Ａｌ０．５Ｇｅ１．５（ＰＯ４）３、Ｌｉ１．６Ａｌ０．６Ｇｅ１．４（ＰＯ４）３またはＬｉ１．７Ａｌ０．７Ｇｅ１．３（ＰＯ４）３であることを特徴とする請求項１〜５の何れか一項に記載の保護負極。
【請求項７】
請求項１〜６のうちいずれか１項に記載の保護負極と、
酸素を正極活物質とする正極と、を含むリチウム空気電池。
【請求項８】
前記保護負極と正極との間に、
電解質を含むセパレータ、液体電解質、無機固体電解質膜、高分子固体電解質膜、リチウムイオン伝導性固体電解質膜及びゲル型高分子電解質膜のうち選択された１層以上の中間層がさらに含まれることを特徴とする請求項７に記載のリチウム空気電池。
【請求項９】
前記中間層が、
ガラス−セラミックス固体電解質であるか、またはガラス−セラミックス固体電解質と高分子固体電解質との積層構造体であるリチウムイオン伝導性固体電解質膜であることを特徴とする請求項８に記載のリチウム空気電池。
【請求項１０】
前記中間層が、
ポリプロピレンフィルム、ポリエチレンフィルム、ポリプロピレン不織布及びポリフェニレンスルフィド不織布からなる群から選択された一つ以上のセパレータであることを特徴とする請求項８に記載のリチウム空気電池。
【請求項１１】
前記中間層が、
非水系溶媒及びリチウム塩を含む液体電解質であることを特徴とする請求項８に記載のリチウム空気電池。
【請求項１２】
前記正極が、多孔性炭素系物質を含むことを特徴とする請求項７〜１１の何れか一項に記載のリチウム空気電池。
【請求項１３】
請求項１〜６のうちいずれか１項に記載の保護負極を含む全固体電池。
【発明の詳細な説明】
【技術分野】
【０００１】
本発明は、保護負極、これを含むリチウム空気電池及びこれを含む全固体電池に関する。
【背景技術】
【０００２】
リチウム空気電池として、リチウムイオンの吸蔵／放出が可能な負極と、空気中の酸素を正極活物質とし、酸素の酸化還元触媒を含む正極とを具備し、正極と負極との間にリチウムイオン伝導性媒体を具備したものが知られている。
【０００３】
リチウム空気電池の理論エネルギー密度は、３，０００Ｗｈ／ｋｇ以上であり、これは、リチウムイオン電池と比較して、およそ１０倍のエネルギー密度に該当する。併せて、リチウム空気電池は、親環境的であり、リチウムイオン電池よりも改善された安定性を提供することができるので、盛んに開発が行われている。
【０００４】
このようなリチウム空気電池の負極活物質としては、高い容量を有することから、リチウム金属が使用される。ところが、リチウム金属は、不安定であり、反応性が高く、熱または衝撃に敏感であり、爆発の危険性がある。リチウム金属が使用された負極は、充電時にリチウムの表面に多くの樹枝状リチウムが析出され、充放電効率が低下したり、あるいは正極との短絡が発生することがある。
【発明の概要】
【発明が解決しようとする課題】
【０００５】
本発明は、安定性が改善された保護負極、これを含む性能が向上したリチウム空気電池及びこれを含む全固体電池を提供するものである。
【課題を解決するための手段】
【０００６】
一側面によれば、リチウムチタン酸化物を含む負極と、前記負極表面に、下記化学式１で表示される化合物を含む保護膜と、を含む保護負極が提供される。
【０００７】
Ｌｉ１＋ＸＭＸＡ２−ＸＳｉＹＰ３−ＹＯ１２  …化学式１
【０００８】
化学式１で、Ｍは、アルミニウム（Ａｌ）、鉄（Ｆｅ）、インジウム（Ｉｎ）、スカンジウム（Ｓｃ）及びクロム（Ｃｒ）からなる群から選択された一つ以上であり、
Ａは、ゲルマニウム（Ｇｅ）、スズ（Ｓｎ）、ハフニウム（Ｈｆ）及びジルコニウム（Ｚｒ）からなる群から選択された一つ以上であり、
Ｘは、０ないし１の数であり、
Ｙは、０ないし１の数である。
【０００９】
化学式１で表示される化合物が、下記化学式２で表示される化合物であってよい。
Ｌｉ１＋ＸＡｌＸＧｅ２−Ｘ（ＰＯ４）３  …化学式２
前記化学式２でＸは、０ないし１の数である。
【００１０】
化学式１で表示される化合物が、
Ｌｉ１．３Ａｌ０．３Ｇｅ１．７（ＰＯ４）３、Ｌｉ１．４Ａｌ０．４Ｇｅ１．６（ＰＯ４）３、Ｌｉ１．５Ａｌ０．５Ｇｅ１．５（ＰＯ４）３、Ｌｉ１．６Ａｌ０．６Ｇｅ１．４（ＰＯ４）３またはＬｉ１．７Ａｌ０．７Ｇｅ１．３（ＰＯ４）３であってよい。
【００１１】
前記リチウムチタン酸化物は、下記化学式３で表示される化合物であってよい。
Ｌｉ４＋ａＴｉ５−ｂＭ’ｃＯ１２−ｄ      …化学式３
前記化学式３で、−０．２≦ａ≦０．２、−０．３≦ｂ≦０．３、０≦ｃ≦０．３、−０．３≦ｄ≦０．３であり、
Ｍ’は、１族ないし６族、８族、１２族ないし１５族元素からなる群から選択された一つ以上である。
【００１２】
前記リチウムチタン酸化物は、Ｌｉ４Ｔｉ５Ｏ１２またはＬｉ７Ｔｉ５Ｏ１２であってよい。
【００１３】
前記リチウムチタン酸化物が、Ｌｉ４Ｔｉ５Ｏ１２またはＬｉ７Ｔｉ５Ｏ１２であり、化学式１で表示される化合物が、Ｌｉ１．３Ａｌ０．３Ｇｅ１．７（ＰＯ４）３、Ｌｉ１．４Ａｌ０．４Ｇｅ１．６（ＰＯ４）３、Ｌｉ１．５Ａｌ０．５Ｇｅ１．５（ＰＯ４）３、Ｌｉ１．６Ａｌ０．６Ｇｅ１．４（ＰＯ４）３またはＬｉ１．７Ａｌ０．７Ｇｅ１．３（ＰＯ４）３であってよい。
【００１４】
前記負極と保護膜との間に、セパレータ、非水系溶媒及びリチウム塩を含む液体電解質、無機固体電解質膜、高分子固体電解質膜、ゲル型高分子電解質膜及びリチウムイオン伝導性固体電解質膜のうちから選択された１層以上の中間層をさらに含んでよい。
【００１５】
前記負極と保護膜との厚み比は、０．００１：１ないし１，０００：１であってよい。
【００１６】
他の側面によれば、前述の保護負極と、酸素を正極活物質とする正極と、を含むリチウム空気電池が提供される。
【００１７】
前記保護負極と正極との間に、セパレータ、液体電解質、無機固体電解質膜、高分子固体電解質膜、リチウムイオン伝導性固体電解質膜及びゲル型高分子電解質膜のうち選択された１層以上の中間層がさらに含まれてよい。
【００１８】
前記中間層が、ガラス−セラミックス固体電解質であるか、またはガラス−セラミックス固体電解質と高分子固体電解質との積層構造体であるリチウムイオン伝導性固体電解質膜であってよい。
【００１９】
前記中間層が、ポリプロピレンフィルム、ポリエチレンフィルム、ポリプロピレン不織布及びポリフェニレンスルフィド不織布からなる群から選択された一つ以上のセパレータであってよい。
【００２０】
前記中間層が、非水系溶媒及びリチウム塩を含む液体電解質であってよい。
【００２１】
前記正極が、多孔性炭素系物質を含んでよい。
【００２２】
さらに他の側面によれば、前述の保護負極を含む全固体電池が提供される。
【発明の効果】
【００２３】
本発明によれば、安定性が改善された保護負極、これを採用する伝導度及び充放電特性が改善されたリチウム空気電池及び全固体電池を製作することができる。
【図面の簡単な説明】
【００２４】
【図１】リチウム（Ｌｉ）／Ｌｉ１＋ｘＴｉ２−ｘＡｌ（ＰＯ４）３（０≦Ｘ≦０．４）セルの充放電プロファイルを示したグラフである。
【図２】一具現例による保護負極の構造を示した図面である。
【図３Ａ】一具現例によるリチウム空気電池の構造を示す概路図である。
【図３Ｂ】一具現例によるリチウム空気電池の構造を示す概路図である。
【図４】一具現例による全固体電池の構造を示した図面である。
【図５Ａ】実施例１によるセルのインピーダンスを示したグラフである。
【図５Ｂ】実施例１によるセルの伝導度を示したグラフである。
【図６Ａ】比較例１によるセルのインピーダンス示したグラフである。
【図６Ｂ】比較例１によるセルの伝導度を示したグラフである。
【図７】実施例１及び比較例１，２によるセルの伝導度変化を示したグラフである。
【発明を実施するための形態】
【００２５】
以下、例示的な保護負極、これを含むリチウム空気電池及びこれを含む全固体電池について、さらに詳細に説明する。
【００２６】
一側面によれば、リチウムチタン酸化物を含む負極と、負極表面に、下記化学式１で表示される化合物を含む保護膜と、を含む保護負極が提供される。
【００２７】
Ｌｉ１＋ＸＭＸＡ２−ＸＳｉＹＰ３−ＹＯ１２  …化学式１
【００２８】
化学式１で、Ｍは、アルミニウム（Ａｌ）、鉄（Ｆｅ）、インジウム（Ｉｎ）、スカンジウム（Ｓｃ）及びクロム（Ｃｒ）からなる群から選択された一つ以上であり、
Ａは、ゲルマニウム（Ｇｅ）、スズ（Ｓｎ）、ハフニウム（Ｈｆ）及びジルコニウム（Ｚｒ）からなる群から選択された一つ以上であり、
Ｘは、０ないし１の数であり、
Ｙは、０ないし１の数である。
【００２９】
化学式１でＸは、０．１ないし０．９、例えば、０．３ないし０．７である。
【００３０】
化学式１でＹは、０ないし０．９である。
【００３１】
化学式１で表示される化合物は、当業者に周知の方法で製造可能である。
【００３２】
図１は、リチウム（Ｌｉ）／Ｌｉ１＋ｘＴｉ２−ｘＡｌ（ＰＯ４）３（０≦Ｘ≦０．４）セルの充放電プロファイルを示したものである（Journal of The Electrochemical Society，157(6)，A654-A659(2010)）。
【００３３】
これを参照すると、リチウム金属表面上に、Ｌｉ１＋ｘＴｉ２−ｘＡｌ（ＰＯ４）３（以下、「ＬＴＡＰ」とする）保護膜を形成することにより、ＬＴＡＰは、相対的に還元電圧が高くなり、リチウム金属電極のリチウムと反応し、２．５Ｖ（ｖｓ．Ｌｉ＋／Ｌｉ）以下では、リチウムイオンが吸蔵されて不安定になる。従って、その場合には、Ｌｉ３Ｎ、ＬｉＰＯＮ、リチウムビス（トリフルオロメタンスルホニル）イミド（ＬｉＴＦＳＩ）／ポリエチレンオキシド（ＰＥＯ）などの中間層（interlayer）が必要である。このように、ＬＴＡＰは、中間層なしでは、リチウム負極の保護膜の形成材料として使用するのが非常に困難であるということが分かる。
【００３４】
本発明者らは、多くの研究の末に、負極活物質として、リチウムに比べて電位の高いリチウムチタン酸化物を使いつつ、ＬＴＡＰに比べて、相対的に還元電位が低いが、リチウムチタン酸化物と反応性の低い化学式１の化合物を、保護膜の形成材料として使用することにより、負極活物質としてリチウム金属を使用する場合に比べて、安定性及び界面伝導度が向上し、寿命と高率特性とにすぐれ、伝導度特性を改善させることができることを見出した。これについて、さらに説明すれば、次の通りである。
【００３５】
リチウムチタン酸化物の一つであるＬｉ４Ｔｉ５Ｏ１２は、リチウム吸蔵時、二相平衡状態（Ｌｉ４Ｔｉ５Ｏ１２⇔Ｌｉ７Ｔｉ５Ｏ１２）に至り、Ｌｉ＋／Ｌｉ対の吸蔵／放出電位と比べて、一定の吸蔵／放出電位を生じ、それにより、充放電が進められつつ、十分な電子伝導度を有するようになる。また、リチウムチタン酸化物のＬｉ４Ｔｉ５Ｏ１２／Ｌｉ７Ｔｉ５Ｏ１２対のリチウム吸蔵／放出電位は、約１．５Ｖである。この電位では、デンドライト形成の危険性を回避することができる。また、Ｌｉ４Ｔｉ５Ｏ１２は、化学的及び熱的な安定性が高くて無毒性であり、電気化学的効率が大きい。このようなリチウムチタン酸化物を含んだ電池は、約１．５Ｖの充放電電圧が可能であり、グラファイト系物質に比べて、安定性にすぐれる。そして、リチウムの吸蔵・放出時、格子定数の変化がほとんどない物質であるため、可逆性と寿命特性とに優れる。
【００３６】
前述のリチウムチタン酸化物を負極活物質として利用すると、負極及びこれを採用した電池の容量が低下することがある。そして、酸素及び電解質の反応によって、電池の性能が低下することがある。従って、このような点を補うために、リチウムチタン酸化物を含む負極上に、化学式１で表示される化合物を含む保護膜を形成する。
【００３７】
前述のように、化学式１で表示される化合物を含む保護膜を形成すれば、前述のＬＴＡＰを利用する場合と異なり、負極と保護膜との間に中間層を形成せずとも、充放電特性及び容量特性にすぐれる電極を製造することができる。
【００３８】
図２は、一具現例による保護負極の構造を示した図面である。
【００３９】
これを参照すれば、保護負極は、リチウムチタン酸化物を含む負極２１と、負極２１上に、化学式１で表示される化合物を含む保護膜２２と、が形成された構造を有する。このように、保護負極は、負極２１と保護膜２２との間に中間層が無くても、安定性に非常にすぐれ、充放電特性が向上して伝導度特性が改善される。
【００４０】
負極と保護膜との厚み比は、制限されるものではないが、０．００１：１ないし１，０００：１であり、例えば、０．０１：１ないし１００：１である。
【００４１】
リチウムチタン酸化物を含む負極の厚みは、１０ないし３００μｍであり、保護膜の厚みは、１０ないし５００μｍである。このような負極と保護膜とを含む保護負極の総厚は、２０ないし８００μｍである。
【００４２】
化学式１で表示される化合物は、例えば、下記化学式２で表示される化合物である。
【００４３】
Ｌｉ１＋ＸＡｌＸＧｅ２−Ｘ（ＰＯ４）３  …化学式２
【００４４】
化学式２で、Ｘは０ないし１の数である。
【００４５】
化学式２で、Ｘは０．１ないし０．９、例えば、０．３ないし０．７である。
【００４６】
化学式２で表示される化合物は、Ｌｉ１．３Ａｌ０．３Ｇｅ１．７（ＰＯ４）３、Ｌｉ１．４Ａｌ０．４Ｇｅ１．６（ＰＯ４）３、Ｌｉ１．５Ａｌ０．５Ｇｅ１．５（ＰＯ４）３、Ｌｉ１．６Ａｌ０．６Ｇｅ１．４（ＰＯ４）３、またはＬｉ１．７Ａｌ０．７Ｇｅ１．３（ＰＯ４）３である。
【００４７】
リチウムチタン酸化物は、下記化学式３で表示される化合物である。
【００４８】
Ｌｉ４＋ａＴｉ５−ｂＭ’ｃＯ１２−ｄ   …化学式３
【００４９】
化学式３で、−０．２≦ａ≦０．２、−０．３≦ｂ≦０．３、０≦ｃ≦０．３、−０．３≦ｄ≦０．３であり、
Ｍ’は、１族ないし６族、８族、１２族ないし１５族の元素のうちから選択された一つ以上である。
【００５０】
化学式３でＭ’は、Ｌｉ、Ｎａ、Ｍｇ、Ａｌ、Ｃａ、Ｓｒ、Ｃｒ、Ｖ、Ｆｅ、Ｃｏ、Ｎｉ、Ｚｒ、Ｚｎ、Ｓｉ、Ｙ、Ｎｂ、Ｇａ、Ｓｎ、Ｍｏ、Ｗ、Ｂａ、Ｌａ、Ｃｅ、Ａｇ、Ｔａ、Ｈｆ、Ｒｕ、Ｂｉ、Ｓｂ及びＡｓからなる群から選択された一つである。
【００５１】
化学式３で表示される化合物は、スピネル型構造を有し、例えば、Ｌｉ４Ｔｉ５Ｏ１２またはＬｉ７Ｔｉ５Ｏ１２である。
【００５２】
一具現例によれば、リチウムチタン酸化物は、Ｌｉ４Ｔｉ５Ｏ１２またはＬｉ７Ｔｉ５Ｏ１２であり、化学式１で表示される化合物は、Ｌｉ１．３Ａｌ０．３Ｇｅ１．７（ＰＯ４）３、Ｌｉ１．４Ａｌ０．４Ｇｅ１．６（ＰＯ４）３、Ｌｉ１．５Ａｌ０．５Ｇｅ１．５（ＰＯ４）３、Ｌｉ１．６Ａｌ０．６Ｇｅ１．４（ＰＯ４）３、またはＬｉ１．７Ａｌ０．７Ｇｅ１．３（ＰＯ４）３である。
【００５３】
負極と保護膜との間には、中間層としてセパレータ、非水系溶媒及びリチウム塩を含む液体電解質、無機固体電解質膜、高分子固体電解質膜、ゲル型高分子電解質及びリチウムイオン伝導性固体電解質膜のうちから選択された一つ以上をさらに含んでもよい。
【００５４】
液体電解質は、非水系溶媒及びリチウム塩を含む。
【００５５】
非水系溶媒としては、カーボネート系、エステル系、エーテル系、ケトン系、アミン系またはホスフィン系の溶媒を使用することができる。
【００５６】
カーボネート系溶媒としては、ジメチルカーボネート（ＤＭＣ）、ジエチルカーボネート（ＤＥＣ）、エチルメチルカーボネート（ＥＭＣ）、ジプロピルカーボネート（ＤＰＣ）、メチルプロピルカーボネート（ＭＰＣ）、エチルプロピルカーボネート（ＥＰＣ）、エチレンカーボネート（ＥＣ）、プロピレンカーボネート（ＰＣ）、ブチレンカーボネート（ＢＣ）などを使用することができる。
【００５７】
エステル系溶媒としては、酢酸メチル、酢酸エチル、ｎ−酢酸プロピル、ｔｅｒｔ―ブチルアセテート、メチルプロピオネート、エチルプロピオネート、γ−ブチロラクトン、デカノライド（decanolide）、バレロラクトン、メバロノラクトン（mevalonolactone）、カプロラクトン（caprolactone）などを使用することができる。
【００５８】
エーテル系溶媒としては、ジブチルエーテル、テトラグライム、ジグライム、ジメトキシエタン、２−メチルテトラヒドロフラン、テトラヒドロフランなどが使用され、ケトン系溶媒としては、シクロヘキサノンなどが使用される。
【００５９】
また、アミン系溶媒としては、トリエチルアミン、トリフェニルアミンなどを使用することができる。ホスフィン系溶媒としては、トリエチルホスフィンなどが使用されるが、必ずしもそれらに限定されるものではなく、当該技術分野で使用される非プロトン性溶媒であるならば、いずれも可能である。
【００６０】
また、非プロトン性溶媒としては、Ｒ−ＣＮ（Ｒは、Ｃ２−Ｃ２０直鎖状、分枝状または環構造の炭化水素基であり、二重結合芳香族環またはエーテル結合を含んでもよい）などのニトリル類、ジメチルホルムアミドなどのアミド類、１，３−ジオキソランなどのジオキソラン類、スルホラン（sulfolane）類などを使用することができる。
【００６１】
非プロトン性溶媒は、単独でまたは二つ以上混合して使用され、二つ以上混合して使用する場合の混合比は電池の性能によって適切に調節され、それは当業者に自明である。
【００６２】
また、液体電解質は、イオン性液体を含んでもよい。
【００６３】
イオン性液体としては、直鎖状または分枝状の置換されたアンモニウム、直鎖状または分枝状の置換されたイミダゾリウム、直鎖状または分枝状の置換されたピロリジニウム、直鎖状または分枝状の置換されたピペリジニウム陽イオンと、ＰＦ６−，ＢＦ４−，ＣＦ３ＳＯ３−，（ＣＦ３ＳＯ２）２Ｎ−，（Ｃ２Ｆ５ＳＯ２）２Ｎ−，（Ｃ２Ｆ５ＳＯ２）２Ｎ−、（ＣＮ）２Ｎ−などの陰イオンとから構成された化合物を使用することができる。
【００６４】
リチウム塩は、溶媒に溶解され、電池内でリチウムイオンの供給源として作用することができる、例えば、負極とリチウムイオン伝導性電解質膜との間で、リチウムイオンの移動を促進することができる。
【００６５】
リチウム塩としては、ＬｉＰＦ６、ＬｉＢＦ４、ＬｉＳｂＦ６、ＬｉＡｓＦ６、ＬｉＮ（ＳＯ２Ｃ２Ｆ５）２、Ｌｉ（ＣＦ３ＳＯ２）２Ｎ、ＬｉＣ４Ｆ９ＳＯ３、ＬｉＣｌＯ４、ＬｉＡｌＯ２、ＬｉＡｌＣｌ４、ＬｉＮ（ＣｘＦ２ｘ＋１ＳＯ２）（ＣｙＦ２ｙ＋１ＳＯ２）（ここで、ｘ及びｙは、自然数である）、ＬｉＦ、ＬｉＢｒ、ＬｉＣｌ、ＬｉＩ及びＬｉＢ（Ｃ２Ｏ４）２（ＬｉＢＯＢ）からなる群から選択される一つまたは二つ以上を使用することができる。
【００６６】
リチウム塩の含量は、０．０１ないし１０Ｍ、例えば、０．１ないし２．０Ｍであってもよい。リチウム塩の含量がこの範囲であるとき、電解質が適切な伝導度及び粘度を有するので、電解質が優れた性能を示すことができ、リチウムイオンが効果的に移動する。
【００６７】
リチウム塩以外に、他の金属塩を追加して含んでもよく、例えば、ＡｌＣｌ３、ＭｇＣｌ２、ＮａＣｌ、ＫＣｌ、ＮａＢｒ、ＫＢｒまたはＣａＣｌ２である。
【００６８】
セパレータは、リチウム空気電池の使用範囲に耐えることができる組成であるならば、限定されるものではなく、例えば、ポリプロピレン，ポリエチレンなどの多孔性フィルム、ポリプロピレン素材の不織布、ポリフェニレンスルフィド素材の不織布などの高分子不織布などを例示することができ、それらを２種以上併用することも可能である。
【００６９】
無機固体電解質膜としては、例えば、Ｃｕ３Ｎ、Ｌｉ３ＮまたはＬｉＰＯＮがある。
【００７０】
高分子固体電解質膜としては、ポリエチレンオキシド膜などがある。
【００７１】
他の側面によれば、前述の保護負極、及び正極活物質として酸素を含む正極を具備するリチウム空気電池が提供される。
【００７２】
以下、一具現例によるリチウム空気電池について、さらに詳細に説明する。
【００７３】
リチウム空気電池の一例を図３Ａ及び図３Ｂに模式的に図示する。本発明の一具現例によるリチウム空気電池３０及び３０’は、第１集電体３２に形成され、酸素を活物質とする正極３３、第２集電体３４に隣接するリチウムの吸蔵／放出が可能な保護負極３７を具備する。
【００７４】
保護負極３７は、リチウムチタン酸化物を含む負極３５、及び化学式１で表示される化合物を含む保護膜３６を具備する。
【００７５】
負極３５と保護膜３６との間には、中間層（図示せず）として、前述のように、非水系溶媒及びリチウム塩を含む液体電解質、無機固体電解質膜、高分子固体電解質膜、ゲル型高分子電解質、リチウムイオン伝導性固体電解質膜及びセパレータのうちから選択された一つ以上をさらに含んでもよい。
【００７６】
リチウム空気電池３０は、図３Ａに図示されたように、保護負極３７と正極３３との間に中間層のない構造を有することができる。または、図３Ｂに図示されたように、リチウム空気電池３０’は、中間層３１が、保護電極３７とカソード３３との間に配置された構造を有することも可能である。中間層３１は、セパレータ、非水系溶媒及びリチウム塩を含む液体電解質、無機固体電解質膜、高分子固体電解質膜、ゲル型高分子電解質及びリチウムイオン伝導性固体電解質膜のうちから選択された１層以上を含み、中間層３１は、カソード３３と保護電極３７との間に配置される。
【００７７】
無機固体電解質膜は、Ｃｕ３Ｎ、Ｌｉ３Ｎ、またはＬｉＰＯＮからなる。
【００７８】
非水系溶媒は、前述の通りである。
【００７９】
図３Ａ及び図３Ｂの各構成要素は、図面に図示された厚み範囲に限定されることを示すものではない。
【００８０】
液体電解質は、一部または全てが正極に含浸されてもよい。
【００８１】
高分子電解質膜は、例えば、リチウムイオン伝導性高分子及びリチウム塩を混合して製造することができる。
【００８２】
リチウム塩の含量及び種類は、保護負極に関連して記載した通りである。
【００８３】
リチウムイオン伝導性高分子としては、ポリエチレンオキシド、ポリアクリロニトリル、ポリエステルなどを使用する。
【００８４】
中間層として使用されるリチウムイオン伝導性固体電解質膜は、無機物質及び高分子固体電解質成分からなる群から選択された一つ以上を含んでもよい。
【００８５】
リチウムイオン伝導性固体電解質膜は、ガラス−セラミックス固体電解質や、ガラス−セラミックス固体電解質と高分子固体電解質との積層構造体であってもよい。このようなリチウムイオン伝導性固体電解質膜についてさらに詳細に説明すれば、次の通りである。
【００８６】
リチウムイオン伝導性固体電解質膜としては、リチウムイオン伝導性ガラス、リチウムイオン伝導性結晶（セラミックスまたはガラス−セラミックス）、またはそれらの混合物を含む無機物質を例示することができる。化学的安定性を考慮すると、リチウムイオン伝導性固体電解質膜の例として、酸化物を挙げることができる。
【００８７】
リチウムイオン伝導性固体電解質膜が、リチウムイオン伝導性結晶を多量に含む場合、高いイオン伝導度が得られ、例えば、リチウムイオン伝導性結晶を固体電解質膜全体重量に対して、例えば、５０重量％以上、または５５重量％以上の量で含んでもよい。
【００８８】
リチウムイオン伝導性結晶としては、Ｌｉ３Ｎ、ＬＩＳＩＣＯＮ類、Ｌａ０．５５Ｌｉ０．３５ＴｉＯ３のようなリチウムイオン伝導性を有するペロブスカイト（perovskite）構造を有する結晶、ＮＡＳＩＣＯＮ型構造を有するＬｉＴｉ２Ｐ３Ｏ１２、またはそれら結晶を析出させるガラス−セラミックスを使用することができる。
【００８９】
リチウムイオン伝導性結晶としては、例えば、Ｌｉ１＋ｘ＋ｙ（Ａｌ，Ｇａ）ｘ（Ｔｉ，Ｇｅ）２−ｘＳｉｙＰ３−ｙＯ１２（ただし、Ｏ≦ｘ≦１、Ｏ≦ｙ≦１であり、例えば、０≦ｘ≦０．４、０≦ｙ≦０．６であり、または０．１≦ｘ≦０．３、０．１０≦ｙ≦０．４である）が挙げられる。結晶が、イオン伝導を阻害する結晶粒系を含まない結晶である場合には、伝導性の面で有利である。例えば、ガラス−セラミックスは、イオン伝導を妨害する気孔や結晶粒系をほとんど有していないから、イオン伝導性が高く、併せて、優秀な化学的安定性を有することができる。
【００９０】
リチウムイオン伝導性ガラス−セラミックスを例示すれば、リチウム−アルミニウム−ゲルマニウム−リン酸塩（ＬＡＧＰ）、リチウム−アルミニウム−チタン−リン酸塩（ＬＡＴＰ）、リチウム−アルミニウム−チタン−シリコン−リン酸塩（ＬＡＴＳＰ）などを例として挙げることができる。
【００９１】
例えば、マザーガラスが、Ｌｉ２Ｏ−Ａｌ２Ｏ３−ＴｉＯ２−ＳｉＯ２−Ｐ２Ｏ５系組成を有し、このマザーガラスを熱処理して結晶化する場合、このときの主結晶相は、Ｌｉ１＋ｘ＋ｙＡｌｘＴｉ２−ｘＳｉｙＰ３−ｙＯ１２（０≦ｘ≦１、Ｏ≦ｙ≦１）になり、このとき、ｘ及びｙとしては、例えば、０≦ｘ≦０．４、または０≦ｙ≦０．６である。ｘ及びｙは、具体的には、０．１≦ｘ≦０．３、０．１≦ｙ≦０．４である。
【００９２】
ここで、イオン伝導を妨害する気孔や結晶粒系というのは、リチウムイオン伝導性結晶を含む無機物質全体の伝導度を、無機物質のうちのリチウムイオン伝導性結晶それ自体の伝導度に対して、１／１０以下の値に低減させる気孔や結晶粒系などのイオン伝導性阻害物質を称する。
【００９３】
また、ガラス−セラミックスというのは、ガラスを熱処理することによって、ガラス相内に結晶相を析出させて得られる材料であり、非晶質固体と結晶とからなる材料をいい、併せて、ガラス相全てを結晶相に相転移させた材料、例えば、材料中の結晶量（結晶化度）が１００重量％である材料を含んでもよい。そして、１００％結晶化させた材料でも、ガラス−セラミックスの場合には、結晶粒子間や、結晶内に気孔がほとんど存在しない。
【００９４】
リチウムイオン伝導性固体電解質膜は、ガラスセラミックスを多量に含むものであり、高いイオン伝導率を得ることができるので、リチウムイオン伝導性固体電解質膜内に、８０重量％以上のリチウムイオン伝導性ガラスセラミックスを含んでもよく、さらに高いイオン伝導率を得るためには、リチウムイオン伝導性ガラスセラミックスを、８５重量％以上または９０重量％以上の量で含んでもよい。
【００９５】
ガラス−セラミックスに含まれたＬｉ２Ｏ成分は、Ｌｉ＋イオンキャリアを提供し、リチウムイオン伝導性を得るのに有用な成分である。
【００９６】
Ｌｉ２Ｏ成分の含量は、１２ないし１８％、例えば、１２％、１３％、１４％、１６％、１７％、または１８％である。Ｌｉ２Ｏ成分の含量がこの範囲であるとき、ガラスセラミックスのイオン伝導率及び熱的安定性に優れる。ガラス−セラミックスに含まれた成分の含量記載時に使用された「％」は、「モル％」を意味する。
【００９７】
ガラス−セラミックスに含まれたＡｌ２Ｏ３成分は、マザーガラスの熱的安定性を向上させることができると同時に、Ａｌ３＋イオンが、結晶相に固溶され、リチウムイオン伝導率向上にも効果がある。
【００９８】
Ａｌ２Ｏ３成分の含量は、５ないし１０％、例えば、５％、５．５％、６％、９％、９．５％または１０％である。Ａｌ２Ｏ３成分の含量がこの範囲であるとき、ガラスセラミックスの熱的安定性低下なしに、伝導率にすぐれる。
【００９９】
ガラス−セラミックスに含まれたＴｉＯ２成分は、ガラスの形成に寄与し、結晶相の構成成分でもあり、ガラス及び結晶において有用な成分である。ＴｉＯ２成分の含量は、３５ないし４５％、例えば、３５％、３６％、３７％、４２％、４３％または４５％である。
【０１００】
ＴｉＯ２成分の含量が、この範囲であるとき、ガラスセラミックスは熱的安定性と伝導率とに優れる。
【０１０１】
ガラス−セラミックスに含まれたＳｉＯ２成分は、マザーガラスの溶融性及び熱的安定性を向上させることができると同時に、Ｓｉ４＋イオンが結晶相に固溶され、リチウムイオン伝導率の向上にも寄与する。
【０１０２】
ＳｉＯ２成分の含量は、１ないし１０％、例えば、１％、２％、３％、７％、８％または１０％である。ＳｉＯ２成分の含量がこの範囲であるとき、ガラス−セラミックスの伝導率に優れる。
【０１０３】
ガラス−セラミックスに含まれたＰ２Ｏ５成分は、ガラスの形成に有用な成分であり、併せて、結晶相の構成成分でもある。
【０１０４】
Ｐ２Ｏ５成分の含量は、３０％ないし４０％、例えば、３０％、３２％、３３％、３８％、３９％、または４０％である。Ｐ２Ｏ５成分の含量がこの範囲であるとき、ガラス−セラミックスのガラス化及び結晶状析出が容易である。
【０１０５】
このような組成の場合、溶融ガラスをキャストし、たやすくガラスを得ることができ、このガラスを熱処理して得られた結晶相を有するガラスセラミックスは、１×１０−３Ｓ・ｃｍ−１という高いリチウムイオン伝導性を有することができる。
【０１０６】
また、このような組成以外にも、類似の結晶構造を有するガラスセラミックスを使用する場合には、Ａｌ２Ｏ３成分をＧａ２Ｏ３成分に、ＴｉＯ２成分をＧｅＯ２成分に、その一部または全部を置換することもできる。併せて、ガラスセラミックスの製造時、その融点を低下させるか、あるいはガラスの安定性を向上させるため、イオン伝導性を大きく悪化させない範囲で、他の原料を微量添加することもできる。
【０１０７】
前述のようなリチウムイオン伝導性固体電解質膜は、ガラス−セラミックス成分以外に、高分子固体電解質成分をさらに含んでもよい。このような高分子固体電解質は、リチウム塩がドーピングされたポリエチレンオキシドであり、リチウム塩としては、ＬｉＮ（ＳＯ２ＣＦ２ＣＦ３）２、ＬｉＢＦ４、ＬｉＰＦ６、ＬｉＳｂＦ６、ＬｉＡｓＦ６、ＬｉＣｌＯ４、ＬｉＣＦ３ＳＯ３、ＬｉＮ（ＳＯ２ＣＦ３）２、ＬｉＮ（ＳＯ２Ｃ２Ｆ５）２、ＬｉＣ（ＳＯ２ＣＦ３）３、ＬｉＮ（ＳＯ３ＣＦ３）２、ＬｉＣ４Ｆ９ＳＯ３、ＬｉＡｌＣｌ４などを例示することができる。
【０１０８】
高分子固体電解質膜は、ガラス−セラミックスと積層構造体を形成することができ、上述のような成分を含む第１高分子固体電解質と第２高分子固体電解質と間に、ガラス−セラミックスが介在されてもよい。
【０１０９】
リチウムイオン伝導性固体電解質膜は、単層膜または多層膜で使用されてよい。
【０１１０】
一方、酸素を正極活物質として使用する正極としては、導電性材料が使用されてよい。導電性材料はまた、多孔性であってもよい。従って、正極活物質として、多孔性及び導電性を有するものであるならば、制限なしに使用することができ、例えば、多孔性を有する炭素系材料を使用することができる。このような炭素系材料としては、カーボンブラック類、グラファイト類、グラフェン類、活性炭類、炭素ファイバ類などを使用することができる。また、正極活物質として、金属ファイバ、金属メッシュなどの金属性導電性材料を使用することができる。また、正極活物質として、銅、銀、ニッケル、アルミニウムなどの金属性粉末を使用することができる。また、ポリフェニレン誘導体などの有機導電性材料を使用することができる。導電性材料は、単独または混合して使用されてよい。
【０１１１】
正極には、酸素の酸化／還元のための触媒が添加されてもよく、このような触媒としては、白金、金、銀、パラジウム、ルテニウム、ロジウム、オスミウムのような貴金属系触媒；マンガン酸化物、鉄酸化物、コバルト酸化物、ニッケル酸化物などのような酸化物系触媒；またはコバルトフタロシアニンのような有機金属系触媒を使用することができるが、必ずしもそれらに限定されるものではなく、当該技術分野で、酸素の酸化／還元触媒として使用されるものであるならば、いずれも可能である。
【０１１２】
また、触媒は、担体に担持されてよい。担体は、酸化物、ゼオライト、粘土系鉱物、カーボンなどであってもよい。酸化物は、アルミナ、シリカ、酸化ジルコニウム、二酸化チタンなどの酸化物を一つ以上含んでもよい。Ｃｅ、Ｐｒ、Ｓｍ、Ｅｕ、Ｔｂ、Ｔｍ、Ｙｂ、Ｓｂ、Ｂｉ、Ｖ、Ｃｒ、Ｍｎ、Ｆｅ、Ｃｏ、Ｎｉ、Ｃｕ、Ｎｂ、Ｍｏ及びＷから選択される一つ以上の金属を含む酸化物であってもよい。カーボンは、カーボンブラック、アセチレンブラック、チャネルブラック、ランプブラックなどのカーボンブラック類；天然黒鉛、人造黒鉛、膨脹性黒鉛などの黒鉛類；活性炭類、炭素ファイバ類などであってもよいが、必ずしもそれらに限定されるものではなく、当該技術分野で担体として使用されるものであるならば、いずれも可能である。
【０１１３】
正極は、バインダをさらに含んでもよい。バインダは、熱可塑性樹脂または熱硬化性樹脂を含んでもよい。例えば、ポリエチレン、ポリプロピレン、ポリテトラフルオロエチレン（ＰＴＦＥ）、ポリフッ化ビニリデン（ＰＶＤＦ）、スチレン−ブタジエンゴム、テトラフルオロエチレン−パーフルオロアルキルビニルエーテル共重合体、フッ化ビニリデン−ヘキサフルオロプロピレン共重合体、フッ化ビニリデン−クロロトリフルオロエチレン共重合体、エチレン−テトラフルオロエチレン共重合体、ポリクロロトリフルオロエチレン、フッ化ビニリデン−ペンタフルオロプロピレン共重合体、プロピレン−テトラフルオロエチレン共重合体、エチレン−クロロトリフルオロエチレン共重合体、フッ化ビニリデン−ヘキサフルオロプロピレン−テトラフルオロエチレン共重合体、フッ化ビニリデン−パーフルオロメチルビニルエーテル−テトラフルオロエチレン共重合体、エチレン−アクリル酸共重合体などを単独でまたは混合して使用することができるが、必ずしもそれらに限定されるものではなく、当該技術分野でバインダとして使用されるものであるならば、いずれも可能である。
【０１１４】
正極は、例えば、酸素酸化／還元触媒、導電性材料及びバインダを混合した後、適当な溶媒を添加して正極スラリを製造した後、集電体表面に塗布して乾燥させるか、あるいは選択的に、電極密度の向上のために、集電体に圧縮成形して製造することができる。また、正極は、選択的に、リチウム酸化物を含んでもよい。また、選択的に、酸素酸化／還元触媒は、省略されてよい。
【０１１５】
集電体としては、酸素の拡散を迅速にさせるために、網状またはメッシュ形態などの多孔体を利用することができ、ステンレス鋼、ニッケル、アルミニウムなどの多孔性金属板を使用することができるが、必ずしもそれらに限定されるものではなく、当該技術分野で集電体として使用されるものであるならば、いずれも可能である。集電体は、酸化を防止するために、耐酸化性の金属または合金被膜に被覆されてよい。
【０１１６】
セパレータとしては、保護負極で説明したところと同一のものを使用することができる。
【０１１７】
一具現例によるリチウム空気電池は、既存の負極に比べて、安定性が改善され、安定して作動し、その結果、充放電特性、寿命、電気的性能などのセル性能が改善される。
【０１１８】
本明細書で使用される用語である「空気（air）」は、大気空気に制限されるものではなく、酸素を含む気体の組み合わせ、または純粋酸素ガスを含んでもよい。このような用語「空気」に係わる広い定義がすべての用途、例えば、空気電池、空気正極などに適用される。
【０１１９】
リチウム空気電池は、リチウム一次電池、リチウム二次電池にいずれも使用可能である。また、その形状は、特別に限定されるものではなく、例えば、コイン型、ボタン型、シート型、積層型、円筒状、扁平型、コーン型などを例示することができる。また、電気自動車などに利用する大型電池にも適用することができる。
【０１２０】
さらに他の側面によれば、前述の保護負極を採用した全固体電池が提供される。
【０１２１】
保護負極は、リチウムチタン酸化物を含む負極と、下記化学式１で表示される化合物を含む保護膜と、からなる。このように、保護負極は、負極上に中間層の介在なしに、保護膜が負極上に直接形成される構造を有する。
【０１２２】
Ｌｉ１＋ＸＭＸＡ２−ＸＳｉＹＰ３−ＹＯ１２  …化学式１
【０１２３】
化学式１で、Ｍは、アルミニウム（Ａｌ）、鉄（Ｆｅ）、インジウム（Ｉｎ）、スカンジウム（Ｓｃ）及びクロム（Ｃｒ）からなる群から選択された一つ以上であり、
Ａは、ゲルマニウム（Ｇｅ）、スズ（Ｓｎ）、ハフニウム（Ｈｆ）及びジルコニウム（Ｚｒ）からなる群から選択された一つ以上であり、
Ｘは、０ないし１の数であり、
Ｙは、０ないし１の数である。
【０１２４】
全固体電池は、電池の構成要素が全部固体であるので、電池の信頼性が向上し、電池をさらに小型化及び薄型化することが可能になる。
【０１２５】
リチウムチタン酸化物を含む負極は、固体電解質を含む。
【０１２６】
全固体電池の一例として、全固体薄膜リチウム二次電池の概略縦断面図を図４に示す。
【０１２７】
全固体薄膜リチウム二次電池は、基板４１、基板４１上に設置された第１集電体４２、第１電極４３、固体電解質４４、第２電極４５、及び第２集電体４６で構成される。一方ここでは、第１電極を正極層、第２電極を負極層とするが、第１電極が負極層であり、第２電極が正極層であってもよい。この電池は、真空装置を利用した薄膜製作法によって、基板４１上から、第１集電体４２、第１電極４３、固体電解質４４、第２電極４５、第２集電体４６の順序に積層することによって得ることができる。もちろん、真空装置を利用した薄膜製造法以外の方法でも差し支えない。また、第２集電体４６上に、保護層として、樹脂やアルミニウム・ラミネートフィルムを配置しても構わない。
【０１２８】
基板４１としては、例えば、アルミナ基板、ガラス基板及びポリイミドフィルムなどの電気絶縁性基板；シリコン基板などの半導体基板；アルミニウム及び銅などの導電性基板；を使用することができる。導電性基板を使用する場合、第１集電体４２と第２集電体４６とが導通することがないように、第１集電体４２と基板４１との境界面、あるいは第２集電体４６と基板４１との境界面の少なくともいずれか一方に、電気絶縁性を有する材料要素を配置する。ここで、基板表面の表面粗度は、小さい方が望ましいから、鏡面板などを使用するのが有効である。
【０１２９】
基板４１上に配置される第１集電体４２としては、例えば、白金、白金／パラジウム、金、銀、アルミニウム、銅、ＩＴＯ（インジウム−スズ酸化膜）など、電子伝導性のある材料が使用される。それ以外にも、電子伝導性を有し、また第１電極４３と反応しない材料であるならば、第１集電体４２として使用することができる。
【０１３０】
この第１集電体４２の製造法としては、スパッタリング法、抵抗加熱蒸着法、イオンビーム蒸着法または電子ビーム蒸着法などが利用される。ただし、基板４１にアルミニウム、銅、ステンレスなどの導電性を有する材料を使った場合は、第１集電体４２は、配置せずともよい。
【０１３１】
第１電極（正極層）４３には、例えば、リチウム二次電池の正極材料として使用されるコバルト酸リチウム（ＬｉＣｏＯ２）、ニッケル酸リチウム（ＬｉＮｉＯ２）、マンガン酸リチウム（ＬｉＭｎ２Ｏ４）、酸化バナジウム（Ｖ２Ｏ５）、酸化モリブデン（ＭｏＯ３）及び硫化チタン（ＴｉＳ２）などの遷移金属酸化物を使用することが望ましい。それ以外にも、リチウム二次電池の正極に使用される材料であるならば、第１電極４３に使用することができる。
【０１３２】
第１電極（正極層）４３の製造法としては、スパッタリング法や、抵抗加熱蒸着法、イオンビーム蒸着法、電子ビーム蒸着法、あるいはレーザアブレーション法などが利用される。
【０１３３】
固体電解質４４としては、全固体電池として使用される一般的な電解質が使用できる。
【０１３４】
第２電極（負極層）４５には、前述の一具現例による保護負極が使用される。
【０１３５】
第２集電体４６としては、第１集電体４２のような材料が使用される。また、この第２集電体４６の製造法としては、第１集電体４２のような方法が利用される。
【０１３６】
前述の全固体電池を複数個積層し、積層電池を構成することも可能である。
【０１３７】
また、本実施の形態では、全固体電池の一例として、全固体薄膜リチウム二次電池の場合を示したが、この電池のみに限定されるものではない。
【０１３８】
以下、実施例を挙げてさらに詳細に説明するが、それらに限定されるものではない。
【０１３９】
製造例１：Ｌｉ１．４Ａｌ０．４Ｇｅ１．６（ＰＯ４）３の合成
クエン酸と水とを溶解し、０．２Ｍクエン酸水溶液を準備した。このクエン酸水溶液１００ｍｌと、ゲルマニウムテトラブトキシド０．５８４ｇとを、９５℃で２０時間撹拌した。
【０１４０】
得られた結果物に、硝酸リチウム０．０９７ｇ、硝酸アルミニウム０．１５ｇ及びＮＨ４Ｈ２ＰＯ４ ０．３４５ｇを付加し、これを０．５時間撹拌した。撹拌された混合物に、エチレングリコール５ｇを付加し、これを１２０℃で０．５時間撹拌してから、１５０℃で０．５時間撹拌した。
【０１４１】
このような過程によって得た混合物を１７０℃で６時間撹拌し、これを５００℃で４時間撹拌して熱処理し、これを８００℃で５時間撹拌して熱処理を実施した。
【０１４２】
熱処理結果物を、エチルアルコールと平均粒径が約８ｍｍのジルコニアビードを利用したボールミルでＨＥＭＭ(high energy mechanical milling)を２時間実施した。ミーリングされた結果物に対して、１５０ＭＰａでプレスを実施し、これを９００℃で６時間熱処理し、膜状のＬｉ１．４Ａｌ０．４Ｇｅ１．６（ＰＯ４）３（以下、ＬＧＡＰとする）を得た。
【０１４３】
実施例１：保護負極及びセルの製作
金（Ａｕ）ホイルとアルミニウム（Ａｌ）ホイルとが順次に積層された集電体上に、Ｌｉ７Ｔｉ５Ｏ１２膜と、製造例１によって得たＬＧＡＰ膜とＬｉ７Ｔｉ５Ｏ１２膜を順次に積層し、その上部にアルミニウムホイルと金ホイルとが順次に積層された集電体を積層してセルを製造した。
（Ｌｉ７Ｔｉ５Ｏ１２膜の製造過程）
Ｌｉ４Ｔｉ５Ｏ１２粉末、super-P及びポリビニリデンフルオライド(PVDF)結合剤を８０:１０:１０重量比で混合し、この混合物にＮ-メチルピロリドン(NMP)を付加してスラリーを製造した。
前記スラリーをアルミニウム集電体ホイル上にコーティングし、コーティングされた結果物を１２０℃で２時間乾燥してＬｉ４Ｔｉ５Ｏ１２電極を形成した。前記電極でＬｉ４Ｔｉ５Ｏ１２のローディング量は約４ｍｇ／ｃｍ２であった。
作業電極(working electrode)として前記Ｌｉ４Ｔｉ５Ｏ１２電極を使用し、参照電極(reference electrode)としてリチウム金属を利用しつつ、電解質として１Ｍリチウムトリフルオロメタンスルホンイミド(lithium trifluoromethanesulfonimide: LiTFSI)のプロピレンカーボネート(PC)溶液を使用してビーカセル(beaker cell)を製造した。前記ビーカセルを充電し得られた結果物をＰＣ及びジメチルカーボネートを利用して洗浄してＬｉ７Ｔｉ５Ｏ１２膜を得た。
【０１４４】
比較例１：負極及びセルの製作
銅ホイル、リチウムホイル、製造例１によって得たＬＧＡＰ膜、リチウムホイル及び銅ホイルを順次に積層し、銅ホイル−リチウムホイル−ＬＧＡＰ膜−リチウムホイル−銅ホイルの積層体からなるセルを製作した。
【０１４５】
比較例２：負極及びセルの製作
銅ホイル、リチウムインジウム合金ホイル、製造例１によって得たＬＧＡＰ膜、リチウムインジウム合金ホイル及び銅ホイルを順次に積層し、銅ホイル−リチウムインジウム合金ホイル−ＬＧＡＰ膜−リチウムインジウム合金ホイル−銅ホイルの積層体からなるセルを製作した。
【０１４６】
評価例１：セルのインピーダンス及び伝導度の評価
実施例１及び比較例１によって製造されたセルのインピーダンス及び伝導度を測定し、その結果は、それぞれ図５Ａ，５Ｂ及び図６Ａ，６Ｂに図示した通りである。インピーダンス分析器はSolartron 1260 Impedance analyzer (Solartron analytical)を使用し、インピーダンス測定温度は約２５℃であった。図５Ａ及び図５Ｂは、実施例１のセルのインピーダンス並びに伝導度の評価結果を示し、図６Ａ及び図６Ｂは、比較例１のセルのインピーダンス並びに伝導度の評価結果を示したものである。
【０１４７】
インピーダンスは、１，０００，０００Ｈｚないし０．１Ｈｚ範囲で、開放回路電圧（open circuit voltage）で、約５ｍＶの交流電圧を印加する条件で評価し、実数部と虚数部とのインピーダンスの関数として、プロファイルを示したものであり、伝導度は、前述のインピーダンス値を利用し、逆算して求められた値である。
【０１４８】
図５Ａ，５Ｂ及び図６Ａ，６Ｂを参照し、実施例１のセルは、比較例１の場合と比べて伝導度が改善されるということが分かった。
【０１４９】
評価例２：セルの伝導度変化評価
実施例１及び比較例１，２によるセルの伝導度変化を評価し、その結果を図７に示した。
【０１５０】
伝導度変化は、インピーダンス分析装備を使い、蓄積時間を３５日まで経過することによるセルの伝導度変化を測定して評価したものである。
【０１５１】
図７を参照すれば、実施例１のセルは、比較例１，２のセルに比べ、伝導度が改善され、経時的に伝導度変化がないということが分かった。
【産業上の利用可能性】
【０１５２】
本発明の保護負極、これを含むリチウム空気電池及びこれを含む全固体電池は、例えば、電源関連の技術分野に効果的に適用可能である。
【符号の説明】
【０１５３】
２１，３５    負極
２２    保護膜
３０    リチウム空気電池
３１    イオン伝導性固体電解質膜
３２，４２    第１集電体
３３    正極
３４，４６    第２集電体
３６    保護膜
３７    保護負極
４１    基板
４３    第１電極
４４    固体電解質
４５    第２電極
【図２】
0006043614.tif 000002
【図３Ａ】
0006043614.tif 000003
【図３Ｂ】
0006043614.tif 000004
【図４】
0006043614.tif 000005
【図１】
0006043614.tif 000006
【図５Ａ】
0006043614.tif 000007
【図５Ｂ】
0006043614.tif 000008
【図６Ａ】
0006043614.tif 000009
【図６Ｂ】
0006043614.tif 000010
【図７】
0006043614.tif 000011